얻 어 진 탄소 섬유 25 중량 부 , 실리콘 수지 ( 토 오레 · 다우 실리콘 ( 주 ) 제조 , SE 1740 ) 75 중량 부 를 혼합 하 고 , 130 ℃ 에서 열 경화 처리 함 으로써 탄소 섬유 / 실리콘 복합 물 을 얻 었 다 . 제조 한 탄소 섬유 / 실리콘 복합 물 의 열전도율 을 측정 한 결과 1 . 4 W / ( m · K ) 이 었 다 .